(57)【特許請求の範囲】
【請求項１】
式（１）で示される有機シラン化合物のみを有効成分として含むことを特徴とする防汚剤。
【化１】
0004411668.tif 000005
【発明の詳細な説明】
【０００１】
【発明の属する技術分野】
本発明は防汚剤に関するものであり、さらに詳しくは、防汚性能を必要とする各種被処理基材の表面に防汚層を形成するために使用する防汚剤に関するものである。特に、被処理基材としての各種光学部材（光学レンズ、眼鏡レンズ、カメラや双眼鏡、または他の光学装置のレンズ、ビーム・スプリッタ、プリズム、鏡、窓ガラス、反射防止膜、光学フィルターなど）の表面に、これらの各種光学部材の光学性能を損なうことなく防汚層を形成することを可能とする防汚剤に関するものである。
【０００２】
【従来の技術】
従来、光学レンズ、眼鏡レンズ、カメラや双眼鏡などのレンズには、光の反射を減らし、光の透過性を高めるために、通常、その表面に反射防止処理が施されている。これらの光学部材を人が使用することによって、指紋、皮脂、汗、化粧品などの汚れが付着する場合が多い。
一般に、反射防止膜の表面エネルギーは約６０Ｊ／ｍ2 と大きいために、そのような汚れが付着しやすく、かつ、微細な凹凸があるため除去することが容易ではない。また、そのような汚れが付着した部分だけ高反射となり、汚れが目立つため問題があった。
【０００３】
そこで、これら汚れの問題を解決する手段として、汚れが付着しにくく、付着しても拭き取りやすい性能を持つ防汚層を設ける工夫が考案されている。
例えば、特開昭６４−８６１０１号公報には、基材の表面に、主として二酸化珪素からなる反射防止膜を設け、更にその表面に有機珪素置換基を含む化合物で処理した耐汚染性、耐擦傷性の反射防止膜物品が提案されている。特開平４−３３８９０１号公報には、同様に基材表面に末端シラノール有機ポリシロキサンを皮膜した耐汚染性、耐擦傷性のＣＲＴフィルターが提案されている。また、特公平６−２９３３２号公報には、プラスチック表面にポリフルオルアルキル基を含むモノおよびジシラン化合物およびハロゲン、アルキルまたはアルコキシのシラン化合物とからなる反射防止膜を有する低反射率および防汚性のプラスチックが提案されている。更に、特開平７−１６９４０号公報には、パーフルオロアルキル（メタ）アクリレートとアルコキシシラン基を有する単量体との共重合体を二酸化珪素を主とする光学薄膜上に形成した光学物品が提案されている。
【０００４】
【発明が解決しようとする課題】
しかしながら、前述の従来の防汚層の形成技術においては、防汚性が不十分であり、特に、指紋、皮脂、汗、化粧品などの汚れが拭き取りにくく、また、使用とともに防汚性能が大きく低下する問題があった。このため、防汚性と耐久性に優れた光学部材が強く望まれている。
【０００５】
本発明は、以上のような従来技術の課題を解決しようとするものであり、本発明の第１の目的は、各種光学部材などの被処理基材の表面に、指紋、皮脂、汗、化粧品などの汚れが付着することを防止し、また、付着しても容易に拭き取れるような優れた防汚性を有する防汚層を高い耐久性で形成できる防汚剤を提供することであり、本発明の第２の目的は、希釈溶媒を用いず、優れた防汚性と耐久性を有する防汚層を被処理基材の表面に膜厚を正確に制御して容易に形成する方法を提供することである。
【０００６】
【課題を解決するための手段】
前記課題を解決するため請求項１の発明は、式（１）で示される有機シラン化合物のみを有効成分として含むことを特徴とする防汚剤である。
【０００７】
【化２】
0004411668.tif 000002
【００１２】
【発明の実施の形態】
以下、本発明を詳細に説明する。
本発明の防汚剤は、前記式（１）で示される有機シラン化合物のみを有効成分として含むことを特徴とする。
【００１３】
本発明において被処理基材上に防汚層を形成するには、先ず前記防汚剤を多孔性成型物中に含浸させ、真空中において、それを加熱し、蒸発させ、被処理基材上に成膜する。必要ならば成膜後、加熱、加湿、紫外線照射、電子線照射などを行う。
前記防汚剤を含浸させた多孔性成型物を加熱して防汚剤を蒸発させるための加熱方法としては、抵抗加熱法、ＥＢ加熱法、光加熱法が有効である。
【００１４】
前記多孔性成型物の成分としては、ＳｉＯ2 , ＴｉＯ2 , ＺｒＯ2 , ＭｇＯ，Ａｌ2 Ｏ3 ，ＣａＳＯ4 ，Ｃｕ，Ｆｅ，Ａｌ，ステンレス，カーボンなど、又はこれらの２種以上の混合物から成る。これらの材料は、例えば、通常は５〜２０μｍまでの範囲の粒径を有する細かく分割された形状を有し、それをペレット化し、次にこれらのペレットを各材料の通常行われる方法で焼結することにより前記多孔性成型物を調整できる。
【００１５】
ペレットの焼結工程は、一般的には１〜１０時間にわたり、７００〜１４００℃の温度で行われる。一次粒子の粒径、濃厚化、および焼結条件によって、得られる多孔性成型物は３０〜６０％の空孔率を有する。
ペレットが防汚剤を保持する量は、ペレットの空孔率、および空孔の大きさに依存するので、ペレットの製造工程において、ペレットの防汚剤保持量を制御することが可能である。
【００１６】
一方、防汚層形成時の作業環境や、防汚層の膜厚の制御の点から、希釈溶媒を必要としないドライコーティング法によることが好ましく、特に、真空蒸着法によることが好ましい。ドライコーティング法によると、従来困難であった防汚層の膜厚をオングストロームオーダーで正確に制御することができ、所望の防汚層を有する光学部材などの被処理基材（以下、光学部材と称す）を提供することができる。さらに、反射防止膜を有する光学部材については、色設定が難しい反射防止層の干渉色を変化させることなく、容易に防汚性を付与することが可能である。
【００１７】
なお、防汚層をドライコーティンク法により形成する場合、その膜厚は防汚剤の蒸発量に依存して変化する。従って、防汚層の膜厚を制御するためには、防汚剤の蒸発量を正確に制御することが好ましい。
防汚剤の蒸発量は、多孔性成型物中の防汚剤含浸量と、成膜時の加熱条件によって決まる。
【００１８】
前記防汚剤を用いて作製した防汚層の膜厚は、特に限定されるものではないが、防汚性、耐擦傷性、および、光学部材の光学性能の点から、１０〜５００Åが好ましい。
【００１９】
本発明において用いられる被処理基材としては、具体的には、例えば、光学レンズ、眼鏡レンズ、カメラや双眼鏡、または他の光学装置のレンズ、ビーム・スプリッタ、プリズム、鏡、窓ガラス、反射防止膜、光学フィルターなどの光学部材を挙げることができる。
【００２０】
【実施例】
以下、本発明の実施例について詳細に説明するが、本発明は実施例に限定されるものではない。
〈実施例１〉
〔（１）多孔性成型物の作製〕
粒径１〜１０μｍのＡｌ2 Ｏ3 を水圧プレスを使って直径６ｍｍ、高さ４ｍｍのペレットを作製した。次にこのペレットを１２００℃で１４時間にわたり焼結した。焼結され、成形された物品（ペレット）は約４０％の空孔率を有する。
【００２１】
〔（２）防汚剤の作製〕
下記式（１）で表される有機シラン化合物をパーフルオロヘキサンで１０ｗｔ％に希釈し、防汚剤を作製した。これに上記多孔性成型物を浸し、完全に飽和状態になるよう含浸させる。この溶液から取り出し、溶剤を蒸発させた後、各ペレットは約２ｗｔ％の防汚剤を含有していた。
【００２２】
【化３】
0004411668.tif 000003
【００２３】
〔（３）防汚層の作製〕
前記ペレットをモリブデンボート上に乗せ、真空蒸着法（抵抗加熱法）により反射防止膜付き眼鏡レンズ上に成膜し、防汚層を作製した。すなわち真空蒸着機内を５×１０-5Ｔｏｒｒ以下に真空排気した後、ボートを４００℃に加熱し、防汚剤を蒸発させた。
【００２４】
〈比較例１〉
ＣＦ3 （ＣＦ2 ）7 （ＣＨ2 ）2 Ｓｉ（ＮＨ）3/2 〔ＫＰ８０１Ｍ：信越化学工業（株）製〕を用いて、実施例１と同様にして反射防止膜付き眼鏡レンズ上に防汚層を作製した。
【００２５】
上記の実施例１および比較例１において作製した防汚層を形成した反射防止膜付き眼鏡レンズについて、接触角、転落角、油性ペンの付着性や拭き取り性、指紋の付着性や拭き取り性などを下記の評価方法に従って評価した結果を表１に示す。表１において括弧内は耐摩耗性試験後の特性を示す。
【００２６】
評価方法：
（ａ）接触角測定：接触角計〔ＣＡ−Ｘ型：協和界面科学（株）製〕を用いて、乾燥状態（２０℃−６５％ＲＨ）で直径１．０ｍｍの液滴を針先に作り、これを基材（固体）の表面に接触させて液滴を作った。接触角とは、固体と液体が接する点における液体表面に対する接線と固体表面がなす角で、液体を含む方の角度で定義した。液体には、蒸留水とｎ−ヘキサデカンを使用した。
【００２７】
（ｂ) 転落角測定：転落角計〔ＣＡ−Ｘ型：協和界面科学（株）製〕を用いて、乾燥状態（２０℃−６５％ＲＨ）で直径１．０ｍｍの液滴を針先に作り、これを水平な基材（固体）表面上に接触させて液滴を作った。次にこの固体試料を徐々に傾けていくと、液滴は徐々に変形し、傾斜角度がある角度に達したとき、液滴は下方へ滑り出す。このときの傾斜角度を転落角とした。液体には、蒸留水とｎ−ヘキサデカンを使用した。
【００２８】
（ｃ）油性ペンの付着性：基材表面に油性ペン（マジックインキ：細書き用Ｎｏ．５００）を用いて、長さ１ｃｍの直線を書き、その付き易さあるいは目立ち易さを目視判定を行った。判定基準を以下に示す。
○：油性ペンが球状にはじいている。
×：油性ペンがはじかず、書ける。
【００２９】
（ｄ）油性ぺンの拭き取り性：基材表面に付着した油性ペンをセルロース製不織布〔ペンコットＭ−３：旭化成（株）製〕で拭き取り、その取れ易さを目視判定を行った。判定基準を以下に示す。
○：油性ペンを完全に拭き取ることが出来る。
△：油性ペンの拭き取り跡が残る。
×：油性ペンを拭き取ることが出来ない。
【００３０】
（ｅ）指紋の付着性：基材表面に指を数秒押しつけて、指紋を付着させ、その付き易さあるいは目立ち易さを目視判定を行った。判定基準を以下に示す。
○：指紋の付着が少なく、付いた指紋が目立たない。
×：指紋の付着が認識できる。
【００３１】
（ｆ）指紋の拭き取り性：基材表面に付着した指紋をセルロース製不織布〔ベンコットＭ−３：旭化成（株）製〕で拭き取り、その取れ易さを目視判定を行った。判定基準を以下に示す。
○：指紋を完全に拭き取ることが出来る。
△：指紋の拭き取り跡が残る。
×：指紋の拭き取り跡が拡がり、拭き取ることが出来ない。
【００３２】
（ｇ）耐摩耗性：基材表面をセルロース製不織布〔ベンコットＭ−３：旭化成（株）製〕で荷重５００ｇｆで１００回擦った後に、前記各種物性評価を行った。
【００３３】
【表１】
0004411668.tif 000004
【００３４】
表１から、本発明の防汚剤を用いて防汚層を形成した実施例１の反射防止膜付き眼鏡レンズは比較例１の反射防止膜付き眼鏡レンズに比べて、表面に、指紋、油性ペンなどの汚れが付着するのが防止され、また付着しても容易に拭き取れる優れた防汚性と耐久性を有することが判る。
【００３５】
【発明の効果】
本発明の防汚剤を用いて、各種光学部材（光学レンズ、眼鏡レンズ、カメラや双眼鏡、または他の光学装置のレンズ、ビーム・スプリッタ、プリズム、鏡、窓ガラス、反射防止膜、光学フィルターなど）の表面に作製した防汚層は、各種光学部材の光学性能を損うことなく、従来の技術で作製したものより指紋、皮脂、汗、化粧品などの汚れが付着しにくく、付着しても拭き取りやすい性能を持ち、その効果の耐久性に優れている。
【００３６】
さらに、本発明の防汚剤を用いてドライコーティング法により作製した防汚層は、従来のウェットコーティング法と比較して、希釈溶媒が不要であり、防汚層の膜厚の正確な制御が可能となる。